(CO)、炭化水素(HC)および窒素酸化物(NOx)、とりわけ、炭化水素(HC)を効率よく浄化することができる排ガス浄化用触媒を提供すること。【解決手段】排ガス浄化用触媒に、ニッケルおよび銅からなる合金と、合金を担持する複合酸化物とを含ませる。このような排ガス浄化用触媒は、複合酸化物に対する合金の担持量が、合金および複合酸化物の総量100質量部に対して、6〜35質量部であるため、とりわけ、炭化水素(HC)を効率よく浄化することができる。排気ガス中に含まれる一酸化炭素(CO)、炭化水素(HC)および窒素酸化物(NOx)を同時に浄化できる三元触媒からなる排ガス浄化用触媒は、Pt、Rh、Pdなどの貴金属を活性物質としている。【0003】このような貴金属は高価であり、また、価格変動が激しいため、貴金属を用いることなく、低コストで製造することができる触媒組成物が、種々検討されている。提案されている(例えば、特許文献1参照。【0006】しかるに、このような触媒は、窒素酸化物(NOx)の浄化率に優れる一方、炭化水素(HC)の浄化率に劣る場合がある。本発明の目的は、一酸化炭素(CO)、炭化水素(HC)および窒素酸化物(NOx)、とりわけ、炭化水素(HC)を効率よく浄化することができる排ガス浄化用触媒を提供することにある。上記目的を達成するために、本発明の排ガス浄化用触媒は、ニッケルおよび銅からなる合金と、前記合金を担持する複合酸化物とを含み、前記複合酸化物に対する前記合金の担持量が、前記合金および前記複合酸化物の総量100質量部に対して、6〜35質量部であることを特徴としている。本発明の排ガス浄化用触媒は、ニッケルおよび銅からなる合金が複合酸化物に担持されており、その合金の担持量が、合金および複合酸化物の総量100質量部に対して6〜35質量部であるため、とりわけ、炭化水素(HC)を効率よく浄化することができる。【図1】実施例1〜3および比較例1〜2において得られた排ガス浄化用触媒のHC浄化率を示す。本発明の排ガス浄化用触媒は、ニッケルおよび銅からなる合金を含有している。【0012】ニッケルおよび銅からなる合金を得る方法としては、特に制限されず、公知の方法を採用することができる。具体的には、例えば、ニッケルおよび銅を還元雰囲気下において焼成する方法が挙げられる。還元雰囲気としては、特に制限されないが、例えば、5〜10体積%の水素を含有する窒素雰囲気などが挙げられる。【0014】また、焼成条件としては、加熱温度が、例えば、600〜1000°C、好ましくは、700〜850°Cであり、加熱時間が、例えば、1〜8時間、好ましくは、3〜5時間である。合金において、ニッケルおよび銅の含有割合は、ニッケルおよび銅の総量100質量部に対して、ニッケルが、例えば、1〜99質量部、好ましくは、58〜78質量部であり、銅が、例えば、1〜99質量部、好ましくは、22〜42質量部である。【0016】また、ニッケルおよび銅のモル比は、ニッケルおよび銅の総量100モルに対して、ニッケルが、例えば、1〜99モル、好ましくは、60〜80モルであり、銅が、例えば、1〜99モル、好ましくは、20〜40モルである。【0017】また、合金の平均粒子径(測定法:X線回折分析およびシェラ−の式)は、例えば、8〜17nm、好ましくは、8〜13nmである。【0018】また、このようにして得られる合金は、好ましくは、複合酸化物に担持されている。複合酸化物としては、例えば、ペロブスカイト型複合酸化物、スピネル型複合酸化物、ジルコニア系複合酸化物、セリア系複合酸化物、アルミナなどが挙げられる。【0020】ペロブスカイト型複合酸化物は、下記一般式(1)で示される。(1)(式中、Aは、希土類元素およびアルカリ土類金属から選ばれる少なくとも1種の元素を示し、Bは、貴金属を除く遷移元素およびAlから選ばれる少なくとも1種の元素を示す。)一般式(1)において、Aで示される希土類元素としては、例えば、Sc(スカンジウム)、Y(イットリウム)、La(ランタン)、Ce(セリウム)、Pr(プラセオジム)、Nd(ネオジム)、Pm(プロメチウム)、Sm(サマリウム)、Eu(ユーロピウム)、Gd(ガドリニウム)、Tb(テルビウム)、Dy(ジスプロシウム)、Ho(ホルミウム)、Er(エルビウム)、Tm(ツリウム)、Yb(イッテルビウム)、Lu(ルテチウム)などが挙げられる。【0022】また、Aで示されるアルカリ土類金属としては、例えば、Be(ベリリウム)、Mg(マグネシウム)、Ca(カルシウム)、Sr(ストロンチウム)、Ba(バリウム)、Ra(ラジウム)などが挙げられる。これらは、単独で用いてもよく、また、2種以上併用してもよい。